(57)【特許請求の範囲】
【請求項１】
フッ素ゴムと、下式（Ａ１）で表わされる化合物を含み、該式（Ａ１）で表される化合物の含有量がフッ素ゴムの１００質量部に対して１〜５０質量部であることを特徴とする架橋性フッ素ゴム組成物。
（Ｘ−）ｘ１Ｙ    ・・・（Ａ１）
Ｘは下式（Ｘ）で表わされる基であり、Ｙは下式で表される基（Ｙ３−１）であり、ｘ１は整数３である。
Ｕ−（ＣＦ２）ａＯ（ＣＦ２ＣＦ２Ｏ）ｂ−    ・・・（Ｘ）
ただし、Ｕは、Ｎにアリル基が結合した構造を持つ一価の基であり、ａは０〜２０の整数であり、ｂは１〜２００の整数である。
【化１】
0005614551.tif 000011
【請求項２】
前記式（Ａ１）で表わされる化合物が、下式（Ａ２）で表わされる化合物である、請求項１に記載の架橋性フッ素ゴム組成物。
【化２】
0005614551.tif 000012
ただし、ｂ１，ｂ２，ｂ３は、それぞれ独立に１〜２０の整数である。
【請求項３】
前記式（Ａ１）で表わされる化合物の数平均分子量（Ｍｎ）が５００〜１００，０００である、請求項１又は２に記載の架橋性フッ素ゴム組成物。
【請求項４】
前記式（Ａ１）で表わされる化合物の数平均分子量（Ｍｎ）に対する質量平均分子量（Ｍｗ）の割合（Ｍｗ／Ｍｎ）が１．０〜２．０である、請求項１〜３のいずれか１項に記載の架橋性フッ素ゴム組成物。
【請求項５】
前記フッ素ゴムが、テトラフルオロエチレン／プロピレン系共重合体、フッ化ビニリデン／テトラフルオロエチレン／ヘキサフルオロプロピレン系共重合体、及びテトラフルオロエチレン／パーフルオロアルキルビニルエーテル系共重合体からなる群から選ばれる１種以上である、請求項１〜４のいずれか１項に記載の架橋性フッ素ゴム組成物。
【請求項６】
さらに、有機過酸化物を含有する、請求項１〜５のいずれか１項に記載の架橋性フッ素ゴム組成物。
【請求項７】
請求項１〜６のいずれかに記載の架橋性フッ素ゴム組成物を架橋してなることを特徴とする架橋ゴム物品。
【請求項８】
前記架橋ゴム物品がシール材である請求項７に記載の架橋ゴム物品。
【発明の詳細な説明】
【技術分野】
【０００１】
本発明は、低温下での柔軟性に優れた架橋ゴム物品を得ることが可能な架橋性フッ素ゴム組成物およびそれから得られる架橋ゴム物品に関する。
【背景技術】
【０００２】
フッ素ゴムを架橋処理するにあたり、フッ素ゴムに有機過酸化物を混合し、加熱してパーオキシド架橋する方法や、下記特許文献１に開示されているように、フッ素ゴムに放射線を照射して放射線架橋する方法が知られている。その際、フッ素ゴムの架橋特性や、得られる架橋ゴム物品の特性の向上を図るため、従来より、多官能性化合物を架橋助剤として配合することが行われている。【０００３】
このような多官能性化合物としては、従来より、トリアリルイソシアヌレートが好ましく用いられている（非特許文献１、特許文献１参照）。トリアリルイソシアヌレートを架橋助剤として用いることで、フッ素ゴムの架橋速度を向上できる。更には、フッ素ゴムの架橋点間に耐熱性に優れるトリアジン環骨格が導入されることから、耐熱性や機械的特性に優れた架橋ゴム物品が得られるという利点がある。
【先行技術文献】
【非特許文献】
【０００４】
【非特許文献１】里川編、ふっ素樹脂ハンドブック、６１６〜６２２頁、５７７〜５７８頁（日刊工業新聞、１９９０年発行）
【特許文献】
【０００５】
【特許文献１】特開平７−１７９７０５号公報
【発明の概要】
【発明が解決しようとする課題】
【０００６】
しかしながら、フッ素ゴム、特に、テトラフルオロエチレンを共重合成分とするフッ素ゴムは低温下での柔軟性に劣り、低温環境でのシール性に課題があった。【０００７】
したがって、本発明の目的は、低温下での柔軟性に優れた架橋ゴム物品を得ることが可能な架橋性フッ素ゴム組成物および架橋ゴム物品を提供することである。
【課題を解決するための手段】
【０００８】
本発明は、以下を提供する。【０００９】
［１］  フッ素ゴムと、下式（Ａ）で表わされる化合物を含むことを特徴とする架橋性フッ素ゴム組成物。
（Ｘ−）ｘ（Ｚ−）ｚＹ    ・・・（Ａ）
Ｘは下式（Ｘ）で表わされる基であり、Ｚは下式（Ｚ）で表わされる基であり、Ｙはペルフルオロ飽和炭化水素基または該基の炭素−炭素原子間にエーテル性酸素原子が挿入された（ｘ＋ｚ）価の基であり、ｘは３以上の整数であり、ｚは０以上の整数であり、ｘ＋ｚは３以上の整数である。
Ｕ−（ＣＦ２）ａＯ（ＣＦ２ＣＦ２Ｏ）ｂ−    ・・・（Ｘ）
ＲＦＯ（ＣＦ２ＣＦ２Ｏ）ｃ−    ・・・（Ｚ）
ただし、Ｕは、不飽和炭化水素、臭素原子及びヨウ素原子からなる群から選ばれる１種以上を持つ１価の基であり、ＲＦは、炭素数が１〜２０の直鎖のペルフルオロアルキル基または該基の炭素−炭素原子間にエーテル性酸素原子が挿入された基であり、ａは０〜２０の整数であり、ｂは１〜２００の整数であり、ｃは３〜２００の整数である。
［２］  前記式（Ａ）で表わされる化合物が、下式（Ａ１）で表わされる化合物である、［１］に記載の架橋性フッ素ゴム組成物。
（Ｘ−）ｘ１Ｙ    ・・・（Ａ１）
ただし、ｘ１は、３又は４の整数である。
［３］  式（Ａ１）におけるｘ１が３であり、Ｙが下式で表される基（Ｙ３−１）〜（Ｙ３−４）のいずれかである［２］に記載の架橋性フッ素ゴム組成物。【００１０】
【化１】
0005614551.tif 000002
［４］  前記式（Ａ）で表わされる化合物が、下式（Ａ２）で表わされる化合物である、［１］に記載の架橋性フッ素ゴム組成物。【００１１】
【化２】
0005614551.tif 000003
ただし、ｂ１，ｂ２，ｂ３は、それぞれ独立に１〜２０の整数である。
［５］  前記式（Ａ）で表わされる化合物の数平均分子量（Ｍｎ）が５００〜１００，０００である、［１］〜［４］のいずれかに記載の架橋性フッ素ゴム組成物。
［６］  前記式（Ａ）で表わされる化合物の数平均分子量（Ｍｎ）に対する質量平均分子量（Ｍｗ）の割合（Ｍｗ／Ｍｎ）が１．０〜２．０である、［１］〜［５］のいずれかに記載の架橋性フッ素ゴム組成物。
［７］  前記式（Ａ）で表わされる化合物を、前記フッ素ゴム１００質量部に対して１〜５０質量部含有する、［１］〜［６］のいずれかに記載の架橋性フッ素ゴム組成物。
［８］  前記フッ素ゴムが、テトラフルオロエチレン／プロピレン系共重合体、フッ化ビニリデン／テトラフルオロエチレン／ヘキサフルオロプロピレン系共重合体、及びテトラフルオロエチレン／パーフルオロアルキルビニルエーテル系共重合体からなる群から選ばれる１種以上である、［１］〜［７］のいずれかに記載の架橋性フッ素ゴム組成物。
［９］  さらに、有機過酸化物を含有する、［１］〜［８］のいずれかに記載の架橋性フッ素ゴム組成物。
［１０］  ［１］〜［９］のいずれかに記載の架橋性フッ素ゴム組成物を架橋してなることを特徴とする架橋ゴム物品。
［１１］  前記架橋ゴム物品がシール材である［１０］に記載の架橋ゴム物品。
【発明の効果】
【００１２】
本発明の架橋性フッ素ゴム組成物は、上記式（Ａ）で表わされる化合物を含むので、パーオキシド架橋性、放射線架橋性などの架橋性に優れ、架橋速度が速い。そして、この架橋性フッ素ゴム組成物を架橋して得られる本発明の架橋ゴム物品は、低温での柔軟性に優れ、良好な低温特性を有し、更には、強度、硬度、モジュラス、圧縮永久歪み性など基本特性にも優れている。
【発明を実施するための形態】
【００１３】
以下、本明細書においては、式（Ａ）で表される化合物を化合物（Ａ）とも記す。他の化合物についても同様に記す。また、式（Ｘ）で表わされる基を、基（Ｘ）とも記す。他の基についても同様に記す。
【００１４】
（架橋性フッ素ゴム組成物）
本発明の架橋性フッ素ゴム組成物は、フッ素ゴムと、下記化合物（Ａ）とを少なくとも含む組成からなるものである。
（Ｘ−）ｘ（Ｚ−）ｚＹ    ・・・（Ａ）
【００１５】
［化合物（Ａ）］
まず、本発明の架橋性フッ素ゴム組成物に用いる化合物（Ａ）について説明する。この化合物（Ａ）は、本発明の架橋性フッ素ゴム組成物において架橋助剤として機能するものである。
【００１６】
化合物（Ａ）中のＸは、下式（Ｘ）で表される１価の基である。
Ｕ−（ＣＦ２）ａＯ（ＣＦ２ＣＦ２Ｏ）ｂ−    ・・・（Ｘ）
【００１７】
基（Ｘ）において、ａは、０〜２０の整数であり、０〜１０の整数が好ましく、０〜２が特に好ましい。また、ｂは、１〜２００の整数であり、１〜１００の整数が好ましく、１〜２０の整数が特に好ましい。また、Ｕは、不飽和炭化水素、臭素原子及びヨウ素原子からなる群から選ばれる１種以上を持つ１価の基である。Ｕが不飽和炭化水素を有する基である場合の具体例としては、以下の（Ｕ−１）〜（Ｕ−１３）の構造が挙げられる。
【００１８】
【化３】
0005614551.tif 000004
【００１９】
なかでも、Ｎにアリル基が結合した構造であることから、（Ｕ−８）、（Ｕ−９）、（Ｕ−１１）、又は（Ｕ−１２）が好ましく、（Ｕ−１１）、又は（Ｕ−１２）が特に好ましい。
【００２０】
また、Ｕが臭素原子を持つ１価の基の具体例としては、下記の構造が挙げられる。式中ｎは１〜３の整数を示す。
Ｂｒ（ＣＨ２）ｎ−
Ｂｒ（ＣＨ２）ｎＣ（Ｏ）Ｏ−ＣＨ２−
【００２１】
また、Ｕがヨウ素原子を持つ１価の基の具体例としては、下記の構造が挙げられる。式中ｎは１〜３の整数を示す。
Ｉ（ＣＨ２）ｎ−
Ｉ（ＣＨ２）ｎＣ（Ｏ）Ｏ−ＣＨ２−
【００２２】
基（Ｘ）としては、下記式（Ｘ１）で示す構造が好ましい。
Ｕ−ＣＦ２Ｏ（ＣＦ２ＣＦ２Ｏ）ｂ−    ・・・（Ｘ１）
【００２３】
化合物（Ａ）中のＺは、下式（Ｚ）で表される１価の基である。
ＲＦＯ（ＣＦ２ＣＦ２Ｏ）ｃ−    ・・・（Ｚ）
【００２４】
基（Ｚ）において、ｃは、３〜２００の整数であり、３〜１００の整数が好ましく、５〜５０の整数が特に好ましい。また、ＲＦは、炭素数が１〜２０の直鎖のペルフルオロアルキル基または該基の炭素−炭素原子間にエーテル性酸素原子が挿入された基であり、その炭素数は１〜１６が特に好ましい。ＲＦの具体例としては、以下の基が挙げられる。式中、ｓは０〜１５の整数を示し、ＣｙＦはペルフルオロシクロヘキシル基を示し、ｔは０〜１５の整数を示し、ＡｄＦはペルフルオロ化アダマンタンチル基を示し、ｔは０〜１５の整数を示す。
ＣＦ３（ＣＦ２）ｓ−
ＣｙＦ−（ＣＦ２）ｔ−
ＡｄＦ−（ＣＦ２）ｔ−
【００２５】
化合物（Ａ）中のＹは、ペルフルオロ飽和炭化水素基または該基の炭素−炭素原子間にエーテル性酸素原子が挿入された（ｘ＋ｚ）価の基である。基（Ｙ）の価数であるｘ＋ｚは、３以上の整数であり、３〜１１０が好ましく、３〜９が特に好ましい。
【００２６】
基（Ｙ）が３価の基である場合の具体例としては、基（Ｙ３−１）〜基（Ｙ３−４）が挙げられる。ただし、基（Ｙ３−４）は、ペルフルオロシクロヘキサン−１，３，５−トリイル基を示す。また、基（Ｙ）が４価の基である場合の具体例としては、基（Ｙ４−１）〜基（Ｙ４−５）が挙げられる。また、基（Ｙ）が５価の基である場合の具体例としては、基（Ｙ５−１）が挙げられる。
【００２７】
【化４】
0005614551.tif 000005
【００２８】
基（Ｙ）としては、基（Ｙ３−１）〜基（Ｙ３−４）が好ましい。
【００２９】
化合物（Ａ）は、基（Ｙ）に、ｘ個の基（Ｘ）と、ｚ個の基（Ｚ）とが結合した化合物である。ただし、ｘは３以上の整数であり、ｚは０以上の整数であり、（ｘ＋ｚ）は３以上の整数である。すなわち、化合物（Ａ）は、基（Ｙ）に、３個以上の基（Ｘ）が結合し、基（Ｚ）が任意で結合した化合物である。
【００３０】
化合物（Ａ）は、直鎖のペルフルオロポリエーテル結合（基（Ｘ）の「−（ＣＦ２ＣＦ２Ｏ）ｂ−」の部分）を有する基（Ｘ）を３個以上有するので、低温での柔軟性に優れる。また、この基（Ｘ）は、不飽和炭化水素、臭素原子及びヨウ素原子からなる群から選ばれる１種以上を持つ１価の基であるＵ（以下、反応基（Ｕ）と記す）を有している。それ故、化合物（Ａ）を含むフッ素ゴム組成物を架橋処理する際に、化合物（Ａ）は、フッ素ゴムに結合し、かつ三次元架橋するので、フッ素ゴムに安定して取り込まれる。このため、最終製品である架橋フッ素ゴム表面に、化合物（Ａ）がブリードアウトすることを抑制でき、長期にわたって、優れた低温特性を維持できる。また、化合物（Ａ）のブリードアウトを抑制できるので、成形時における金型汚染や、表面のベタつき等を抑制できる。また、化合物（Ａ）がフッ素ゴムに結合し、かつ三次元架橋することにより、得られる架橋ゴム物品の強度、硬度、モジュラス、圧縮永久歪み性など基本特性を向上できる。
【００３１】
化合物（Ａ）において、ｘは、３以上の整数であり、３〜１００が好ましく、３〜８が特に好ましい。また、ｚは、０以上の整数であり、０〜１０が好ましく、０〜１がより好ましく、０が特に好ましい。また、（ｘ＋ｚ）は、３以上の整数であり、３〜１１０が好ましく、３〜９がより好ましく、３又は４が特に好ましい。ｘが３以上であれば、化合物（Ａ）はフッ素ゴム中で三次元架橋できる。
【００３２】
すなわち、化合物（Ａ）は、下式（Ａ１）で表わされる化合物であることが好ましい。
（Ｘ−）ｘ１Ｙ    ・・・（Ａ１）
ただし、ｘ１は、３又は４の整数である。
【００３３】
化合物（Ａ）において、基（Ｙ）が３価の基である場合の具体例としては、化合物（Ａ３−１）〜化合物（Ａ３−４）が挙げられる。また、基（Ｙ）が４価の基である場合の具体例としては、化合物（Ａ４−１）〜化合物（Ａ４−１０）が挙げられる。これらのうち、架橋性と低温特性とのバランスが良いという理由から、（Ａ３−１）、（Ａ４−１）、又は（Ａ４−２）が好ましい。
【００３４】
【化５】
0005614551.tif 000006
【００３５】
化合物（Ａ）の好ましい具体例としては、下式（Ａ２）で表わされる化合物が挙げられる。
【００３６】
【化６】
0005614551.tif 000007
ただし、ｂ１，ｂ２，ｂ３は、それぞれ独立に１〜２０の整数であり、１〜１０の整数が好ましい。
【００３７】
化合物（Ａ）の数平均分子量（以下、Ｍｎとも記す。）は、５００〜１００，０００が好ましく、１，０００〜２０，０００がより好ましい。Ｍｎが５００未満であると低温特性が不十分となる傾向にあり、１００，０００を超えると架橋性が低下する傾向にある。
【００３８】
化合物（Ａ）の数平均分子量（Ｍｎ）に対する質量平均分子量（以下、Ｍｗとも記す）の割合（以下、Ｍｗ／Ｍｎとも記す）は、１．０〜２．０が好ましい。
【００３９】
なお、本発明において、Ｍｎ、Ｍｗは、ゲルパーミエーションクロマトグラフィ（以下、ＧＰＣと記す。）により測定された値であり、Ｍｗ／Ｍｎは、ＧＰＣにより測定されたＭｎおよびＭｗから求めた値である。
【００４０】
化合物（Ａ）は、例えば、国際公開第２００５／０６８５３４号に記載の方法により化合物（Ａ０）を製造し、該化合物の末端を、公知の手法により変換することにより製造することができる。ただし、Ｒｄは、低級アルキル基である。
（ＲｄＯＣ（Ｏ）−ＣＦ２Ｏ（ＣＦ２ＣＦ２Ｏ）ｂ−）ｘ（Ｚ−）ｚＹ・・・（Ａ０）
また、（Ａ０）の製造のフッ素化工程の反応条件に応じて、ｘとｚの値が変化することがある（特開２００９−１９７２１０号公報の［００４３］、［００４４］等を参照）。そのため、化合物（Ａ）には、ｘが２以下の化合物が含まれる場合がある。その場合、ｘが２以下の化合物は、本発明における化合物（Ａ）ではないが、化合物（Ａ）をフッ素ゴムの架橋助剤として使用する際に、ｘが２以下の化合物を分離せずに化合物（Ａ）をそのまま使用しても良い。
なお、本明細書において、化合物（Ａ）は、反応基（Ｕ）をｘ個以上有することから、ｘ官能の化合物という場合がある。化合物（Ａ）において、ｘが３の場合には３官能の化合物、ｘが４の場合には４官能の化合物等という。また、副生物であるｘが２以下の化合物は、１官能の化合物及び２官能の化合物ともいう。
【００４１】
反応によって得られた化合物（Ａ）は、反応後、溶液のまま使用しても良く、濃縮等により不要な溶媒および原料を取り除いてから使用しても良い。また、必要に応じて、精製してもよい。精製方法としては、水もしくは化合物（Ａ）と層分離する有機溶媒による洗浄する方法、イオン吸着ポリマー等を用いて金属不純物、陰イオン不純物等を除去する方法、超臨界抽出法、カラムクロマトグラフィ法が挙げられる。これらの方法は組み合わせても良い。
【００４２】
本発明の架橋性フッ素ゴム組成物において、化合物（Ａ）の含有量は、フッ素ゴムの１００質量部に対して、好ましくは１〜５０質量部であり、より好ましくは５〜５０質量部であり、最も好ましくは１０〜５０質量部である。化合物（Ａ）の含有量が少なすぎると、低温での柔軟性を向上できないことがあり、低温特性の改善効果が小さい場合がある。化合物（Ａ）の含有量が多すぎると、架橋後のゴム物品から化合物（Ａ）がブリードアウトすることがある。化合物（Ａ）の含有量が、フッ素ゴムの１００質量部に対して１〜５０質量部であれば、架橋速度が速く、低温特性に優れた架橋ゴム物品が得られ易くなる。
【００４３】
［フッ素ゴム］
次に、本発明の架橋性フッ素ゴム組成物に用いるフッ素ゴムについて説明する。
【００４４】
フッ素ゴムとしては、特に限定はない。フッ化ビニリデン／ヘキサフルオロプロピレン系共重合体、フッ化ビニリデン／テトラフルオロエチレン／ヘキサフルオロプロピレン系共重合体、フッ化ビニリデン／クロロトリフルオロエチレン系共重合体、テトラフルオロエチレン／プロピレン系共重合体、テトラフルオロエチレン／プロピレン／フッ化ビニリデン系共重合体、ヘキサフルオロプロピレン／エチレン系共重合体、テトラフルオロエチレン／パーフルオロアルキルビニルエーテル系共重合体、フッ化ビニリデン／テトラフルオロエチレン／パーフルオロアルキルビニルエーテル系共重合体等が挙げられる。これらを１種又は２種以上を組み合わせて用いることができる。なかでも、テトラフルオロエチレン／プロピレン系共重合体、フッ化ビニリデン／テトラフルオロエチレン／ヘキサフルオロプロピレン系共重合体、又はテトラフルオロエチレン／パーフルオロアルキルビニルエーテル系共重合体が、耐薬品性に優れるという理由から好ましく用いられる。
【００４５】
フッ素ゴム中のフッ素含有量は、４０質量％以上が好ましく、５０質量％以上がより好ましく、５５質量％以上が最も好ましい。フッ素含有量が４０質量％以上であるフッ素ゴムは、耐熱性、耐薬品性、電気絶縁性、耐スチーム性に優れた架橋ゴム物品を得ることができる。
【００４６】
フッ素ゴムの上市されている好ましい例としては、「ＡＦＬＡＳ１５０Ｐ」（商品名、旭硝子社製、テトラフルオロエチレン／プロピレン共重合体）等が挙げられる。
【００４７】
［有機過酸化物］
本発明の架橋性フッ素ゴム組成物は、更に有機過酸化物を含有させることができる。有機過酸化物としては、加熱下、容易にラジカルを発生するものであればいずれも使用できる。なかでも、半減期が、１分となる温度が１３０〜２２０℃であるものが好ましく使用できる。その具体例としては、１，１−ジ（ｔ−ヘキシルパーオキシ）−３，５，５−トリメチルシクロへキサン、２，５−ジメチルへキサン−２，５−ジヒドロパーオキシド、ジ−ｔ−ブチルパーオキシド、ｔ−ブチルクミルパーオキシド、ジクミルパーオキシド、α，α’−ビス（ｔ−ブチルパーオキシ）−ｐ−ジイソプロピルベンゼン、２，５−ジメチル−２，５−ジ（ｔ−ブチルパーオキシ）−へキサン、２，５−ジメチル−２，５−ジ（ｔ−ブチルパーオキシ）−へキシン−３、ジベンゾイルパーオキシド、ｔ−ブチルパーオキシベンゼン、２，５−ジメチル−２，５−ジ（ベンゾイルパーオキシ）へキサン、ｔ−ブチルパーオキシマレイン酸、ｔ−ヘキシルパーオキシイソプロピルモノカーボネート等が挙げられ、好ましくはα，α’−ビス（ｔ−ブチルパーオキシ）−ｐ−ジイソプロピルベンゼンである。有機過酸化物は、１種又は２種以上を組み合わせて用いることができる。
【００４８】
有機過酸化物の含有量は、フッ素ゴム１００質量部に対して、好ましくは０．１〜５質量部であり、より好ましくは０．２〜４質量部であり、最も好ましくは０．５〜３質量部である。この範囲にあると、有機過酸化物の架橋効率が高く、無効分解の生成量も抑制できる。ただし、架橋性フッ素ゴム組成物を放射線照射により架橋処理する場合は、有機過酸化物は、特に含有させる必要はない。
【００４９】
［その他成分］
本発明の架橋性フッ素ゴム組成物は、架橋助剤として多官能性化合物を更に含有させてもよい。多官能性化合物としては、トリアリルシアヌレート、トリアリルイソシアヌレート、トリアリルイソシアヌレートプレポリマー、トリメタリルイソシアヌレート、１，３，５−トリアクリロイルヘキサヒドロ−１，３，５−トリアジン、トリアリルトリメリテート、ｍ−フェニレンジアミンビスマレイミド、ｐ−キノンジオキシム、ｐ，ｐ'−ジベンゾイルキノンジオキシム、ジプロパルギルテレフタレート、ジアリルフタレート、Ｎ，Ｎ'，Ｎ’'，Ｎ’’’−テトラアリルテレフタールアミド、ポリメチルビニルシロキサン、ポリメチルフェニルビニルシロキサン等のビニル基含有シロキサンオリゴマー等が挙げられる。なかでも、多アリル化合物が好ましく、トリアリルシアヌレート、トリアリルイソシアヌレート、又はトリメタリルイソシアヌレートがより好ましく、トリアリルイソシアヌレートがさらに好ましい。化合物（Ａ）とトリアリルイソシアヌレートとを併用することにより、架橋ゴム物品からのブリードアウトをより効果的に抑えることができる。多官能性化合物は、１種又は２種以上を組み合わせて用いることができる。多官能性化合物を含有する場合、その含有量は、化合物（Ａ）１００質量部に対し、好ましくは０．１〜２０質量部であり、より好ましくは０．２〜１０質量部である。多官能性化合物の含有量が０．１質量部未満であると添加効果がほとんど得られず、２０質量部を超えると成形性が損なわれることがある。
【００５０】
本発明の架橋性フッ素ゴム組成物は、充填剤を含有することができる。充填剤を含有することで、得られる架橋ゴム物品の強度を向上できる。充填剤としては、カーボンブラックが好ましく用いられる。カーボンブラックはゴムの配合用に用いられているものであればいずれも使用できる。その具体例としては、ファーネスブラック、アセチレンブラック、サーマルブラック、チャンネルブラック、グラファイト等が挙げられる。中でも、ファーネスブラックがより好ましく、その具体例としては、ＨＡＦ−ＬＳ、ＨＡＦ、ＨＡＦ−ＨＳ、ＦＥＦ、ＧＰＦ、ＡＰＦ、ＳＲＦ−ＬＭ、ＳＲＦ−ＨＭ、ＭＴ等のグレードが好ましく、ＭＴが最も好ましい。
【００５１】
充填剤を含有する場合、その含有量は、フッ素ゴム１００質量部に対して、好ましくは５〜１００質量部、より好ましくは１０〜５０質量部である。充填剤の含有量が５質量部未満であると添加効果がほとんど得られず、１００質量部を超えると架橋ゴム物品の伸び特性が低下する場合がある。充填剤の含有量が上記範囲にあると、得られる架橋ゴム物品の強度と伸びとのバランスが良好である。
【００５２】
本発明の架橋性フッ素ゴム組成物は、補強材、加工助剤、滑剤、潤滑剤、難燃剤、帯電防止剤、着色剤等のその他添加剤を含有することができる。
【００５３】
上記補強材としては、ポリテトラフルオロエチレン、エチレン／テトラフルオロエチレン共重合体等のフッ素樹脂、ガラス繊維、炭素繊維、ホワイトカーボン等が挙げられる。補強材を含有する場合、その含有量は、フッ素ゴム１００質量部に対して、好ましくは５〜２００質量部、より好ましくは１０〜１００質量部である。
【００５４】
上記加工助剤としては、高級脂肪酸のアルカリ金属塩等が挙げられ、ステアリン酸塩、又はラウリン酸塩が好ましい。加工助剤を含有する場合、その含有量は、フッ素ゴム１００質量部に対して、好ましくは０．１〜２０質量部であり、より好ましくは０．２〜１０質量部であり、最も好ましくは１〜５質量部である。加工助剤が多すぎると、架橋ゴム物品表面へのブルームが生じたり、架橋ゴム物品の硬度が高くなりすぎたり、耐薬品性や耐スチーム性が低い場合がある。加工助剤が少なすぎると、架橋ゴム物品の引張強度が著しく低下したり、耐熱老化後の伸びや引張強度の変化が大きくなる場合がある。
【００５５】
（架橋性フッ素ゴム組成物の調製方法）
本発明の架橋性フッ素ゴム組成物の調製方法としては、特に限定はなく、従来公知の方法により調製できる。好ましくは、フッ素ゴム、上記化合物（Ａ）及び、必要に応じて有機過酸化物、カーボンブラック、その他添加剤を、２本ロール、バンバリーミキサー、ニーダー等の混練機を用いて混練する方法が好ましい。また、上記各成分を溶剤に溶解、分散した状態で混練して調製する方法も採用できる。
【００５６】
上記各成分の混合の順序は特に制限されないが、まず、発熱によって、反応や分解し難い成分をフッ素ゴムと十分に混錬した後、反応しやすい成分あるいは分解しやすい成分である有機過酸化物等を、配合し混練することが好ましい。混練時には、混練機を水冷して、架橋反応が生起しない温度である８０〜１２０℃の範囲を維持することが好ましい。
【００５７】
（架橋ゴム物品）
本発明の架橋ゴム物品は、上記本発明の架橋性フッ素ゴム組成物を、押出成形、射出成形、トランスファー成形、プレス成形等の従来公知の方法で成形し、架橋することで得られる。成形と架橋は同時に行ってもよく、それぞれ別工程で行ってもよい。
【００５８】
例えば、架橋ゴム物品１個分のまたは数個分の形状を有する金型のキャビティに、有機過酸化物を含有する架橋性フッ素ゴム組成物を充填し、金型を加熱することで架橋ゴム物品（一次架橋物）が得られる。加熱温度は、好ましくは１３０〜２２０℃、より好ましくは１４０〜２００℃、最も好ましくは１５０〜１８０℃である。また、この架橋ゴム物品（一次架橋物）を必要に応じて、電気、熱風、蒸気などを熱源とするオーブンなどでさらに加熱して、架橋を進行させる（二次架橋ともいう。）ことも好ましい。二次架橋を行うことにより、架橋ゴム物品に含有される有機過酸化物の残渣が分解、揮散して、低減される。二次架橋時の加熱温度としては、好ましくは１５０〜２８０℃、より好ましくは１８０℃〜２６０℃、最も好ましくは２００〜２５０℃である。二次架橋時間は、好ましくは１〜４８時間、より好ましくは、４〜２４時間である。
【００５９】
また、本発明の架橋性フッ素ゴム組成物は、電子線、γ線などの電離性放射線を照射して架橋することもできる。電離性放射線の照射により架橋ゴム物品を製造するには、例えば、本発明の架橋性フッ素ゴム組成物を適当な溶媒中に溶解分散して懸濁溶液とし、これを塗布などにより成形し、乾燥させた後に、電離性放射線を照射して架橋ゴム物品を得る方法や、本発明の架橋性フッ素ゴム組成物を所定の形状に成形した後、電離性放射線を照射して架橋ゴム物品を得る方法等が挙げられる。電離性放射線の照射量は、適宜選定すればよいが、１〜３００ｋＧｙが好ましく、１０〜２００ｋＧｙが好ましい。
【００６０】
本発明の架橋ゴム物品は、自動車等の輸送機械、一般機器、電気機器等の幅広い分野において、Ｏリング、シート、ガスケット、オイルシール、ベアリングシール等のシール材、ダイヤフラム、緩衝材、防振材、電線被覆材、工業ベルト類、チューブ・ホース類、シート類などの各部材として広い範囲で好適に使用できる。なかでも、低温での柔軟性に優れ、更には、強度、硬度、モジュラス、圧縮永久歪み性など基本特性にも優れているので、Ｏリング、シート、ガスケット、オイルシール、ベアリングシール等のシール材として好ましく用いることができる。
【実施例】
【００６１】
次に、実施例により本発明を具体的に説明するが、本発明はこれらの例により限定されない。【００６２】
［使用原料］
以下の実施例、比較例で使用した配合成分は、以下の通りである。【００６３】
（１）フッ素ゴム
・ポリマー１：テトラフルオロエチレン／パーフルオロアルキルビニルエーテル系２元共重合体（商品名「ＡＦＬＡＳ  ＰＦＥ１０００」、旭硝子社製、過酸化物架橋タイプ、フッ素含有量は７２質量％）
・ポリマー２：テトラフルオロエチレン／プロピレン／フッ化ビニリデン３元共重合体（商品名「ＡＦＬＡＳ  ２００Ｐ」、旭硝子社製、過酸化物架橋タイプ、フッ素含有量６０質量％）
・ポリマー３：テトラフルオロエチレン／プロピレン２元共重合体（商品名「ＡＦＬＡＳ  １００Ｓ」、旭硝子社製、過酸化物架橋タイプ、フッ素含有量５７質量％）
（２）架橋助剤
・架橋助剤１：以下の合成例で得られた化合物（Ａ２’）を主成分とし、Ｍｎは２９００であり、Ｍｗ／Ｍｎは１．１４である組成物  ・ＴＡＩＣ：トリアリルイソシアヌレート（日本化成社製）
（３）有機過酸化物
・パーブチルＰ：α，α’−ビス（ｔ−ブチルパーオキシ）−ｐ−ジイソプロピルベンゼン（商品名「パーカドックス１４」、日油社製）
・パーヘキサ２５Ｂ：３，５−ジメチル−２，５−ジ−ｔ−ブチルパーオキシへキサン（商品名「パーヘキサ２５Ｂ」、日油社製）
（４）充填剤
・ＭＴカーボン：カーボンブラック（グレード：ＭＴカーボン，ＣＡＮＣＡＲＢ社製）  （５）加工助剤
・ノンサール  ＳＮ−１：ステアリン酸ナトリウム（日油社製）【００６４】
（架橋助剤１の合成）
スターラーチップを投入した１００ｍＬの丸底フラスコを充分に窒素置換した。以下の化合物（Ａ０−１）を主成分とする組成物の２０．０ｇと、ジクロロペンタフルオロプロパンの２０ｇとを丸底フラスコに入れ、激しく撹拌した。１時間後、丸底フラスコの上部に設置した滴下漏斗より、ＣＨ２＝ＣＨＣＨ２ＮＨ２の１．５ｇとジクロロペンタフルオロプロパンの２０ｇの混合物を０．５時間かけてゆっくりと滴下した。滴下終了後、５０℃に昇温して６時間撹拌を継続して室温まで冷却した。【００６５】
【化７】
0005614551.tif 000008
【００６６】
得られた粗液をエバポレーターで濃縮し、残渣をｎ−ヘキサンの０．１Ｌで２回洗浄して室温で無色液体である組成物の１８．８ｇを得た。この組成物は、上記化合物（Ａ０−１）の「−Ｃ（Ｏ）ＯＣＨ２ＣＨ３」の９９．９モル％以上が、「−Ｃ（Ｏ）ＮＨＣＨ２ＣＨ＝ＣＨ２」に誘導されていて、下記の化合物（Ａ２’）が主成分であった。なお、式（Ａ２’）を主成分とする組成物におけるｂ１＋ｂ２＋ｂ３の平均値は、ＮＭＲ測定の結果、２１．１であった。この組成物を架橋助剤１とした。【００６７】
【化８】
0005614551.tif 000009
【００６８】
化合物（Ａ２’）について、室温（２５℃）の温度条件下で、以下のようにして、ＮＭＲ分析、ＨＰＬＣ分析、ＧＰＣ分析を行い、化合物（Ａ２’）が生成されたことを確認した。【００６９】
〈ＮＭＲ分析〉
１Ｈ−ＮＭＲ（３００．４ＭＨｚ）の基準物質としては、テトラメチルシランを用いた。また、１９Ｆ−ＮＭＲ（２８２．７ＭＨｚ）の基準物質としては、ＣＦＣｌ３を用いた。また、溶媒としては、特に記載しない限り、ＣＣｌ２ＦＣＣｌＦ２を用いた。【００７０】
〈ＨＰＬＣ分析〉
組成物に含まれる化合物の組成比を、ＨＰＬＣ装置（島津製作所社製、Ｐｒｏｍｉｎｅｎｃｅ）を用い、下記の条件にて測定した。具体的には、分析１サイクルにて、移動相中のＨＦＩＰの濃度を０％から１００％に徐々に増加させ、組成物に含まれる化合物を分離し、質量比を分析した。
分析カラム：順相系シリカゲルカラム（ワイエムシー社製、ＳＩＬ−ｇｅｌ）
移動相：ジクロロペンタフルオロプロパン（旭硝子社製、アサヒクリンＡＫ−２２５Ｇ）およびＨＦＩＰ
移動相流速：１．０ｍＬ／分
カラム温度：３７℃
検出器：蒸発光散乱検出器
〈ＧＰＣ分析〉
特開２００１−２０８７３６号公報に記載の方法にしたがって、下記の条件にてＧＰＣにより数平均分子量（Ｍｎ）および質量平均分子量（Ｍｗ）を測定し、Ｍｗ／Ｍｎを求めた。
移動相：ジクロロペンタフルオロプロパン（旭硝子社製、アサヒクリンＡＫ−２２５ＳＥＣグレード１）とヘキサフルオロイソプロピルアルコールとの混合溶媒（ジクロロペンタフルオロプロパン／ヘキサフルオロイソプロピルアルコール＝９９／１体積比）、
分析カラム：ＰＬｇｅｌ  ＭＩＸＥＤ−Ｅカラム（ポリマーラボラトリーズ社製）を２本直列に連結したもの
分子量測定用標準試料：Ｍｗ／Ｍｎが１．１未満であり、分子量が２０００〜１００００のペルフルオロポリエーテルの４種およびＭｗ／Ｍｎが１．１以上であり、分子量が１３００のペルフルオロポリエーテルの１種
移動相流速：１．０ｍＬ／分
カラム温度：３７℃
検出器：蒸発光散乱検出器【００７１】
ＨＰＬＣ分析の結果、得られた架橋助剤１は、１官能の化合物が７．０質量％、２官能の化合物が３０．８質量％、３官能の化合物（Ａ２’）が４２．９質量％、４官能の化合物が１８．１質量％、それ以上の官能基数を持つ化合物が１．２質量％含まれる組成物であることがわかった。従って、三次元架橋に有効な３官能以上の化合物（Ａ）の割合は６２．２質量％であった。１官能及び２官能の化合物はフッ素化工程において副生した、官能基数が少ない化合物であり、化合物（Ａ）ではないが、分離せず、架橋助剤１をそのまま使用した。【００７２】
ＧＰＣ分析の結果、架橋助剤１の数平均分子量（Ｍｎ）は２９００であり、Ｍｗ／Ｍｎは１．１４であった。また、架橋助剤１は−ＯＣＦ２Ｏ−構造を有さないことが確認できた。【００７３】
ＮＭＲ分析の結果、１Ｈ−ＮＭＲスペクトル、１９Ｆ−ＮＭＲスペクトルは以下のような結果が得られた。
１Ｈ−ＮＭＲスペクトル  δ（ｐｐｍ）：７．０９，５．９２，５．３８〜５．２０，３．７２
１９Ｆ−ＮＭＲスペクトル  δ（ｐｐｍ）：−５４．０，−７７．６，−８８．２〜−９２．０，−１３５．０〜−１３９．０【００７４】
［架橋ゴム物品の測定方法］
以下の実施例、比較例の架橋ゴム物品の、ＴＲ−１０値、硬度（ＨＳ）、引張り強度（ＴＢ）、伸び（ＥＢ）、圧縮永久歪み、１００％引張応力（Ｍ１００）の測定は、以下に示す方法により行った。【００７５】
・低温弾性回復試験：ＪＩＳ  Ｋ６２６１に準拠し、低温弾性回復試験機（ＴＲ試験機、上島製作所製）にて低温弾性回復試験を行い、ＴＲ−１０値を測定した。
・硬度：ＪＩＳ  Ｋ６２５３に準拠し、２３℃でデュロメータータイプＡ硬度試験にて硬度（ＨＳ）を測定した。硬度が６０〜９０であると、シール材として適することを示す。
・引張り強度：ＪＩＳ  Ｋ６２５１に準拠して２３℃にて引張り強度（ＴＢ）を測定した。引張り強度（ＴＢ）が１０ＭＰａ以上であると、シール材として適することを示す。
・伸び：ＪＩＳ  Ｋ６２５１に準拠して２３℃にて伸び（ＥＢ）を測定した。伸び（ＥＢ）は１６０％以上であると、シール材として適することを示す。
・圧縮永久歪み：ＪＩＳ  Ｋ６２６２に従い，２００℃で７０時間の圧縮永久歪みを測定した。
・１００％引張応力（モジュラス）：ＪＩＳ  Ｋ６２５１に準拠して２３℃にて１００％引張応力（Ｍ１００）を測定した。１００％引張応力（Ｍ１００）は２〜１７ＭＰａであると、シール材として適することを示す。【００７６】
（実施例１）
ポリマー１の１００質量部、パーヘキサ２５Ｂの１質量部、架橋助剤１の５質量部、ＭＴ−カーボンの２０質量部、ノンサール  ＳＮ−１の１質量部を二軸ロールによって混練し、パーオキシド架橋性フッ素ゴム組成物を得た。該組成物を１７０℃の熱プレスで１００ｍｍ×１００ｍｍ×２ｍｍのシート状に成形した（一次架橋）。このシートを更に、２５０℃のギアオーブンに４時間入れ、二次架橋した。
得られた架橋ゴムシートより、第３号ダンベルで試料を４枚打ち抜き、架橋ゴムの特性を測定した。またＪＩＳ  Ｋ６２５０に準拠し、低温弾性回復試験用試料を４個作製して、低温弾性回復試験を行った。結果を表１に示す。この架橋ゴム物品の硬度（ＨＳ）は６１であり、引張り強度（ＴＢ）は１９．８ＭＰａであり、伸び（ＥＢ）２３２％であり、１００％引張応力（Ｍ１００）は９．０ＭＰａであり、圧縮永久歪みは、３０％であり、ＴＲ−１０値は−７．６℃であった。【００７７】
（実施例２〜６、比較例１〜３）
各配合成分を表１に示すように変えた以外は、実施例１と同様にして架橋ゴムシートを作成し、上記と同様に架橋ゴム物品の特性を測定した。【００７８】
【表１】
0005614551.tif 000010
【００７９】
表１に示すように、実施例１〜６の架橋ゴム物品は、比較例１〜３の架橋ゴム物品と同等の常態物性を有しつつ、ＴＲ−１０値が低く、低温での柔軟性に優れていた。また、架橋助剤１の添加量が増加するほどＴＲ−１０値は低くなり、低温での柔軟性が向上するという結果となった。
これに対し、架橋助剤１（化合物（Ａ２））を含まないフッ素ゴム組成物を架橋して得られた比較例１〜３の架橋ゴム物品は、実施例１〜６に比べて、同一のフッ素ゴムを用いて得られた架橋ゴム物品のＴＲ−１０値が高く、低温下での柔軟性に劣るものであった。
【産業上の利用可能性】
【００８０】
本発明の架橋ゴム物品は、自動車等の輸送機械、一般機器、電気機器等の幅広い分野において、Ｏリング、シート、ガスケット、オイルシール、ベアリングシール等のシール材、ダイヤフラム、緩衝材、防振材、電線被覆材、工業ベルト類、チューブ・ホース類、シート類などの各部材として広い範囲で好適に使用できる。
なお、２００９年１０月１日に出願された日本特許出願２００９−２２９４２４号の明細書、特許請求の範囲、及び要約書の全内容をここに引用し、本発明の明細書の開示として、取り入れるものである。